(57)【要約】【課題】ガラス光学素子の製造方法及び製造装置において、ガラス光学素子の欠陥発生を防ぐ。【解決手段】ガラス光学素子の製造方法は、ガラス素材２４を加熱軟化させる工程と、その後、ガラス素材２４を成形型（１１，１２）でプレスする工程と、その後、成形型（１１，１２）からのガラス素材２４の離型が開始したか検知する離型開始検知工程と、を含む。【選択図】図３
2011116631.tif 000002
【特許請求の範囲】
【請求項１】
ガラス素材を加熱軟化させる工程と、
その後、前記ガラス素材を成形型でプレスする工程と、
その後、前記成形型からの前記ガラス素材の離型が開始したか検知する離型開始検知工程と、を含む、ガラス光学素子の製造方法。
【請求項２】
請求項１記載のガラス光学素子の製造方法において、
前記離型開始検知工程で、前記ガラス素材に対し照射された光の光量変化によって前記離型が開始したか検知する、ガラス光学素子の製造方法。
【請求項３】
請求項１又は請求項２記載のガラス光学素子の製造方法において、
前記成形型の少なくとも一部を前記ガラス素材から後退させる型開き工程と、
前記離型開始検知工程で前記離型が開始したのを検知した後、前記型開き工程前に、前記ガラス素材を前記成形型から強制的に離型させる強制離型工程と、を更に含む、ガラス光学素子の製造方法。
【請求項４】
請求項３記載のガラス光学素子の製造方法において、
前記強制離型工程で、前記成形型及び前記ガラス素材の少なくとも一方を冷却する冷却媒体を用いて、前記ガラス素材を前記成形型から強制的に離型させる、ガラス光学素子の製造方法。
【請求項５】
請求項１から請求項４のいずれか１項記載のガラス光学素子の製造方法において、
前記成形型又は前記ガラス素材の温度を測定する温度測定工程と、
前記離型開始検知工程後、前記ガラス素材の歪点に基づく基準温度と前記温度測定工程で測定された測定温度とを比較する温度比較工程と、を更に含む、ガラス光学素子の製造方法。
【請求項６】
請求項５記載のガラス光学素子の製造方法において、
前記温度比較工程後、前記測定温度が前記基準温度を下回った場合に前記光学素子の製造サイクルを停止させる製造サイクル停止工程を更に含む、ガラス光学素子の製造方法。
【請求項７】
請求項５記載のガラス光学素子の製造方法において、
前記温度比較工程後、前記測定温度が前記基準温度を下回った場合に前記光学素子の製造条件を変更する製造条件変更工程を更に含む、ガラス光学素子の製造方法。
【請求項８】
請求項１記載のガラス光学素子の製造方法において、
前記離型開始検知工程で、前記成形型の加速度によって前記離型が開始したか検知する、ガラス光学素子の製造方法。
【請求項９】
ガラス素材を加熱軟化させる加熱部と、
成形型を介して前記ガラス素材をプレスするプレス部と、
前記成形型からの前記ガラス素材の離型が開始したか検知する離型開始検知部と、を備える、ガラス光学素子の製造装置。
【請求項１０】
請求項９記載のガラス光学素子の製造装置において、
前記成形型又は前記ガラス素材の温度を測定する温度測定部と、
前記ガラス素材の歪点に基づく基準温度と前記温度測定部で測定された測定温度とを比較する温度比較部と、を更に備える、ガラス光学素子の製造装置。
【発明の詳細な説明】
【技術分野】
【０００１】
本発明は、加熱軟化されたガラス素材を成形型でプレスしてガラス光学素子を成形するガラス光学素子の製造方法及び製造装置に関する。
【背景技術】
【０００２】
従来、ガラスプレス成形において、離型は、ガラス素材の温度が通常ガラス転移点以下になったところで、成形型とガラス素材との線膨張率差によって生じる変位差を利用して成形型とガラスとの密着状態を解除して行う。
【０００３】
また、ガラス素材が所定の粘度に相当する温度以上となった状態で型開きを行うことで、ガラス素材に大きな応力が働く以前に成形型からのガラス素材の拘束を解除する手法がとられている（例えば、特許文献１参照）。
【先行技術文献】
【特許文献】
【０００４】
【特許文献１】特開平１１−２６３６２７号公報
【発明の概要】
【発明が解決しようとする課題】
【０００５】
しかしながら、所定の粘度に相当する温度に基づき型開きを行っても、成形型及び目的のガラス光学素子の形状、成形型表面の耐熱膜とガラス素材との相性、ガラス素材からの揮発成分の堆積、並びに、粗さなどの表面状態の変化・ばらつき、などによって、離型性、剥がれやすさは異なる。
【０００６】
そのため、粘度に相当する温度に基づき型開きを行ったとしても、ガラス素材の温度がガラス転移点以下で成形型とガラス素材との間の変位差が十分にあり且つガラス素材が一部離型しているにもかかわらず、離型が進まないことがあり、ガラス素材内部に局部的な引っ張り応力が発生し、ひいてはガラス光学素子にクラック（マイクロクラックを含む）等の欠陥が発生するという問題がある。
【０００７】
本発明の目的は、ガラス光学素子の欠陥発生を防ぐことができるガラス光学素子の製造方法及びガラス光学素子の製造装置を提供することである。
【課題を解決するための手段】
【０００８】
本発明のガラス光学素子の製造方法は、ガラス素材を加熱軟化させる工程と、その後、上記ガラス素材を成形型でプレスする工程と、その後、上記成形型からの上記ガラス素材の離型が開始したか検知する離型開始検知工程と、を含む。
【０００９】
また、上記ガラス光学素子の製造方法において、上記離型開始検知工程で、上記ガラス素材に対し照射された光の光量変化によって上記離型が開始したか検知するようにするとよい。
【００１０】
また、上記ガラス光学素子の製造方法において、上記成形型の少なくとも一部を上記ガラス素材から後退させる型開き工程と、上記離型開始検知工程で上記離型が開始したのを検知した後、上記型開き工程前に、上記ガラス素材を上記成形型から強制的に離型させる強制離型工程と、を更に含むようにするとよい。
【００１１】
また、上記ガラス光学素子の製造方法において、上記強制離型工程で、上記成形型及び上記ガラス素材の少なくとも一方を冷却する冷却媒体を用いて、上記ガラス素材を上記成形型から強制的に離型させるようにするとよい。
また、上記ガラス光学素子の製造方法において、上記成形型又は上記ガラス素材の温度を測定する温度測定工程と、上記離型開始検知工程後、上記ガラス素材の歪点に基づく基準温度と上記温度測定工程で測定された測定温度とを比較する温度比較工程と、を更に含むようにするとよい。
また、上記ガラス光学素子の製造方法において、上記温度比較工程後、上記測定温度が上記基準温度を下回った場合に上記光学素子の製造サイクルを停止させる製造サイクル停止工程を更に含むようにするとよい。
また、上記ガラス光学素子の製造方法において、上記温度比較工程後、上記測定温度が上記基準温度を下回った場合に上記光学素子の製造条件を変更する製造条件変更工程を更に含むようにするとよい。
また、上記ガラス光学素子の製造方法において、上記離型開始検知工程で、上記成形型の加速度によって上記離型が開始したか検知するようにするとよい。
【００１２】
本発明のガラス光学素子の製造装置は、ガラス素材を加熱軟化させる加熱部と、成形型を介して上記ガラス素材をプレスするプレス部と、上記成形型からの上記ガラス素材の離型が開始したか検知する離型開始検知部と、を備える。
また、上記ガラス光学素子の製造装置において、上記成形型又は上記ガラス素材の温度を測定する温度測定部と、上記ガラス素材の歪点に基づく基準温度と上記温度測定部で測定された測定温度とを比較する温度比較部と、を更に備えるようにするとよい。
【発明の効果】
【００１３】
本発明によれば、ガラス光学素子の欠陥発生を防ぐことができる。
【図面の簡単な説明】
【００１４】
【図１】本発明の一実施の形態に係るガラス光学素子の製造装置を示す要部断面図（その１）である。
【図２】本発明の一実施の形態に係るガラス光学素子の製造装置を示す要部断面図（その２）である。
【図３】本発明の一実施の形態に係るガラス光学素子の製造装置を示す要部断面図（その３）である。
【図４】本発明の一実施の形態に係るガラス光学素子の製造装置を示す要部断面図（その４）である。
【図５】本発明の一実施の形態に係るガラス光学素子の製造装置を示す要部断面図（その５）である。
【図６】本発明の一実施の形態に係るガラス光学素子の製造装置を示す要部断面図（その６）である。
【図７】本発明の一実施の形態におけるレーザー光の光量変化を説明するための断面図である。
【図８Ａ】ガラス素材が離型していない状態を示す、図７のＡ部拡大図である。
【図８Ｂ】ガラス素材が一部離型している状態を示す、図７のＡ部拡大図である。
【図９】本発明の他の実施の形態に係るガラス光学素子の製造装置を示す要部断面図である。
【図１０】本発明の他の実施の形態に係る光学素子の製造方法を説明するためのフローチャートである。
【図１１】本発明の他の実施の形態の変形例に係る光学素子の製造方法を説明するためのフローチャートである。
【発明を実施するための形態】
【００１５】
以下、本発明の実施の形態に係るガラス光学素子の製造方法及びガラス光学素子の製造装置について、図面を参照しながら説明する。
図１〜図６は、本発明の一実施の形態に係るガラス光学素子の製造装置を示す要部断面図である。
【００１６】
図７は、本実施の形態におけるレーザー光の光量変化を説明するための断面図である。
図８Ａは、ガラス素材が離型していない状態を示す、図７のＡ部拡大図である。
図８Ｂは、ガラス素材が一部離型している状態を示す、図７のＡ部拡大図である。
【００１７】
ガラス光学素子の製造装置（以下、単に「製造装置」と記す。）１０は、上型１１（第１の成形型）と、下型１２（第２の成形型）と、上型支持プレート１３と、下型支持プレート１４と、上型固定具１５と、下型固定具１６と、スリーブ１７と、上型側冷却水路１８と、下型側冷却水路１９と、上型側ランプヒータ２０（第１の加熱部）と、下型側ランプヒータ２１（第２の加熱部）と、プレス部３０と、光源としてのレーザー光源２２と、離型開始検知部としての光検出器２３とを備え、ガラス素材２４から例えばガラスレンズであるガラス光学素子２６を成形する。
【００１８】
上型１１と下型１２とは、互いに対向して配置されている。上型１１及び下型１２には、凹成形面１１ａ，１２ａが形成されている。上型１１と下型１２との間のキャビティ２５に収容されるガラス素材２４は、凹成形面１１ａ，１２ａによって、両凸形状が転写される。
【００１９】
上型１１は、上型固定具１５によって例えば図示しない断熱部材を有する上型支持プレート１３に固定されている。同様に、下型１２は、下型固定具１６によって例えば図示しない断熱部材を有する下型支持プレート１４に固定されている。
上型１１は、上型支持プレート１３に連結されたプレス部３０によって上下動可能になっている。一方、下型１２は、下型支持プレート１４と共に移動不能に配置されている。
【００２０】
スリーブ１７は、円筒形状を呈し、上型１１及び下型１２の外周に配置されている。上型１１は、スリーブ１７に対して挿抜自在に、且つ、スリーブ１７の内周面を摺動自在に上下動する。
スリーブ１７には、キャビティ２５に連通する複数の貫通孔１７ａが径方向に形成されている。
【００２１】
上型側冷却水路１８は、冷却媒体としての冷却水を供給する図示しない冷却水供給源から、上型支持プレート１３を貫通して上型１１内部を通り、上型支持プレート１３を再度貫通して上記冷却水供給源に戻るように配置されている。図１〜図６に示すように、上型側冷却水路１８は、本実施の形態ではＵ字状に配置されている。
【００２２】
下型側冷却水路１９は、図示しない冷却水供給源から、下型支持プレート１４を貫通して下型１２内部を通り、下型支持プレート１４を再度貫通して上記冷却水供給源に戻るように配置されている。図１〜図６に示すように、下型側冷却水路１９は、本実施の形態では逆Ｕ字状に配置されている。
【００２３】
なお、冷却水は常温のものでもよい。また、冷却媒体としては、冷却水等の液体に限らず気体を用いてもよい。更には、上型１１及び下型１２を冷却するのではなく、スリーブ１７の貫通孔１７ａなどから図示しないブロー装置によりガラス素材２４に直接気体を吹き付けることなどによってガラス素材２４（光学素子２６）を冷却するようにしてもよい。
【００２４】
上型側ランプヒータ２０は、リング状を呈し、上型１１の周囲を取り囲むように配置されている。同様に、下型側ランプヒータ２１は、リング状を呈し、下型１２の周囲を取り囲むように配置されている。
プレス部３０は、上型１１を介してガラス素材２４をプレスすることができる。プレス部３０は、例えば、シリンダ３２と、筐体上部３６を貫通するシリンダロッド３４と、を有する。なお、便宜上、プレス部３０及び筐体上部３６については、図１にのみ示してある。
【００２５】
図３及び図４に示すレーザー光源２２は、レーザー光をスリーブ１７の貫通孔１７ａを通してガラス素材２４（光学素子２６）に対し照射する。
光検出器２３は、ガラス素材２４（光学素子２６）に対し照射されたレーザー光を検出する。そのため、スリーブ１７の複数の貫通孔１７ａは、少なくとも、照射されたレーザー光をガラス素材２４に入射させる貫通孔１７ａ及び光検出器２３に対向する貫通孔１７ａについては、レーザー光を照射又は検出するのに十分な大きさに形成するとよい。詳しくは後述するが、光検出器２３によって検出されたレーザー光の光量変化によって、ガラス素材２４（光学素子２６）の上型１１又は下型１２からの離型が開始したかが検知される。
【００２６】
以下、製造装置１０を用いた光学素子の製造方法について説明する。なお、製造装置１０の後述する動作は、図示しない制御部によって制御されているものとする。
まず、図示しない搬送ロボットが、図１に示すように下型１２上にガラス素材２４を載置する。このとき、上型１１は、プレス部３０によって、スリーブ１７の上方に退避した状態にある。また、ガラス素材２４は、目的のガラス光学素子の形状に近似した形状に形成されている。
【００２７】
次に、上型支持プレート１３に連結されたプレス部３０が、上型１１を、その凹成形面１１ａがガラス素材２４に当接するまで下降させる。この状態で、ガラス素材２４は、上型側ランプヒータ２０及び下型側ランプヒータ２１によって、加熱されて軟化する。
【００２８】
プレス部３０が上型１１を更に下降させることで、加熱軟化されたガラス素材２４は、図２に示すように、上型１１及び下型１２によってプレスされる。
その後、上型側ランプヒータ２０及び下型側ランプヒータ２１の温度を降下させることによって、ガラス素材２４（成形された光学素子２６）は冷却される。
【００２９】
ここで、ガラス素材２４（光学素子２６）の離型は屈服点〜転移点以下の温度で起こるため、上型１１及び下型１２並びにガラス素材２４（光学素子２６）のうち少なくとも１つの温度を図示しない測温体が測定し、測定された温度がガラス素材２４（光学素子２６）の屈服点以下になった後、図３及び図７に示すように、レーザー光源２２は、スリーブ１７の貫通孔１７ａを通してレーザー光をガラス素材２４（光学素子２６）に対し照射する。
【００３０】
光検出器２３は、ガラス素材２４（光学素子２６）に対し照射されたレーザー光の光量を検出し、レーザー光の光量変化によってガラス素材２４（光学素子２６）の上型１１又は下型１２からの離型が開始したかを検知する（離型開始検知工程）。離型は、通常、まず光学素子２６の一部が上型１１又は下型１２から剥がれ始めるため、離型開始検知工程では、この剥がれ始めを検知することができる。
【００３１】
具体的には、図８Ａに示すようにガラス素材２４（光学素子２６）が下型１２から離型していない状態では、ガラス素材２４（光学素子２６）の側面で散乱したレーザー光（図７のレーザー光ａ）は、ガラス素材２４（光学素子２６）と下型１２の凹成形面１２ａ（又は上型１１の凹成形面１１ａ）との間では１回反射するだけである。
【００３２】
一方、図８Ｂに示すようにガラス素材２４（光学素子２６）が一部離型している状態では、ガラス素材２４（光学素子２６）と下型１２の凹成形面１２ａ（又は上型１１の凹成形面１１ａ）との間に空気層が生じるので、反射面が１つ増え、ガラス素材２４（光学素子２６）の側面で散乱したレーザー光（図７のレーザー光ａ）は、空気層において多重反射すると考えられる。そのため、図８Ｂに示すようにガラス素材２４（光学素子２６）が一部離型している状態では、図８Ａに示すようにガラス素材２４（光学素子２６）が離型していない状態と比べて、光検出器２３が検出するレーザー光の光量に変化（本実施の形態では増加）が生じる。
【００３３】
なお、図６に示すように、ガラス素材２４として、研磨された研磨ボールを用いる場合、プレス・冷却後のガラス素材２４（光学素子２６）の側面は砂刷り状にならない。そのため、レーザー光源２２からガラス素材２４（光学素子２６）に対しレーザー光を照射しても、レーザー光は、ガラス素材２４（光学素子２６）の側面で散乱せず直進してしまう（図７のレーザー光ｂ）。したがって、離型による光量変化が起きにくい。
【００３４】
そこで、ガラス素材２４（光学素子２６）の側面でレーザー光が散乱しにくい場合には、光源として、レーザー光源ではなく、散乱光を照射するＬＥＤ光源等の光源を用いるとよい。
また、ガラス素材２４（光学素子２６）の形状制約により光量変化が捉え難い場合には、光検出器２３の数を２つ以上としたりレーザー光源２２等の光源の数を２つ以上としたりしてもよい。
【００３５】
更には、コバ（周縁）が薄い等のガラス素材２４（光学素子２６）の形状制約により光量変化が捉えられない場合などには、離型時に、音（例えば、成形型とガラス素材２４（光学素子２６）との間に空気が流入することで発せられる音など）を検出することで、離型が開始したかを検知するようにしてもよい。離型時に発せられる音は、例えば、測定された温度がガラス素材２４（光学素子２６）の屈服点以下になった後に一定デシベル以上の音が発せられたか否かで検知するようにすればよい。
【００３６】
また、例えば、成形型とガラス素材２４（光学素子２６）との間に空気が流入することで発せられる離型時の衝撃を、振動等を基に検出することで、離型が開始したかを検知するようにしてもよい。
図示しない制御部は、上記光量変化等によって離型の開始を確認すると、図示しない冷却水供給源から冷却水を上型側冷却水路１８及び下型側冷却水路１９に供給させる。これにより、図４に示すように、上型１１及び下型１２が強制的に冷却され、上型１１及び下型１２とガラス素材２４（光学素子２６）との間に線膨張率差により生じる変位量差が発生し、後述する型開き工程前に、強制的に離型が行われる。これにより、光学素子２６の全てが上型１１又は下型１２から剥がれ、光学素子２６は、上型１１又は下型１２に対しフリーな状態となることができる。
【００３７】
ガラス素材２４（光学素子２６）の強制離型を行った後、プレス部３０が上型１１を上昇させることにより、図５に示すように上型１１（成形型の一部）をガラス素材２４（光学素子２６）から上方に後退させる（型開き工程）。なお、型開き工程では、上型１１及び下型１２のうちの少なくとも一方を後退させることができる。そして、図示しない搬送ロボットがガラス素材２４（光学素子２６）を取り出すことで、最終的にガラス光学素子２６を得る。
【００３８】
以上説明した本実施の形態では、成形型（上型１１及び下型１２）からのガラス素材２４（光学素子２６）の離型が開始したか検知するようにしている（離型開始検知工程）。そのため、ガラス素材２４（光学素子２６）が一部離型しているにもかかわらず離型が進まないという事態を防ぐことが可能となる。これにより、ガラス素材２４（光学素子２６）内部に局部的な引っ張り応力が発生するのを抑え、ひいてはガラス光学素子にクラック等の欠陥が発生するのを防ぐことができる。よって、本実施の形態によれば、ガラス光学素子の欠陥発生を防ぐことができる。
【００３９】
また、本実施の形態では、ガラス素材２４（光学素子２６）に対し照射された光（レーザー光）の光量変化によって離型が開始したか検知するようにしている。そのため、ガラス素材２４（光学素子２６）の離型が開始したかを有効に検知することができる。
【００４０】
また、本実施の形態では、離型が開始したのが検知された後、成形型の少なくとも一部（上型１１）をガラス素材２４（光学素子２６）から退避させる型開きを行う前に、ガラス素材２４（光学素子２６）を成形型（上型１１及び下型１２）から強制的に離型させるようにしている。そのため、ガラス素材２４（光学素子２６）が一部離型した後、速やかにガラス素材２４（光学素子２６）の面全体の離型を行うことができ、ガラス光学素子の欠陥発生を有効に防ぐことができる。
【００４１】
また、本実施の形態では、成形型及びガラス素材の少なくとも一方（本実施の形態では、上型１１及び下型１２）を冷却する冷却媒体（冷却水）を用いて、ガラス素材２４（光学素子２６）を成形型（上型１１及び下型１２）から強制的に離型させるようにしている。そのため、成形型（上型１１及び下型１２）とガラス素材２４（光学素子２６）との間に変位量差を発生させ、強制離型を有効に行うことができる。
【００４２】
なお、仮に、ガラス素材２４（光学素子２６）の離型が開始したか検知することなく強制離型を行う場合には、確実に離型開始しても問題の発生しない温度になるまで強制離型を行うのを待つとサイクルタイムが長期化し、逆に早めにガラス素材を成形型から強制離型させると成形面が崩れてガラス光学素子の面精度が悪化する。更には、温度を開始条件として強制離型を行うと、成形型及び目的のガラス光学素子の形状などによって、離型性、剥がれやすさが異なるため、従来と同様にガラス光学素子に欠陥が発生してしまう。
【００４３】
なお、以上説明した本実施の形態では、加熱・プレス・冷却の各工程を同一位置で行う製造装置１０について説明したが、上型１１、下型１２及びスリーブ１７からなる型セットを、加熱、プレス又は冷却を行うステージに順次移送しながら各工程を行う製造装置を用いてもよい。
【００４４】
その場合、本実施の形態と同様の上型側冷却水路１８及び下型側冷却水路１９は、上型１１及び下型１２が移動するため用いることができない。そこで、例えば、上型１１の上面及び下型１２の底面に当接するプレート等の温度を降下させたり、型セットに気体を吹き付けたりすることで強制冷却を行うようにするとよい。
【００４５】
図９は、本発明の他の実施の形態に係るガラス光学素子の製造装置４０を示す要部断面図である。
製造装置４０は、上述の一実施の形態で説明した製造装置１０に、温度測定部４１，４２と、温度比較部としての制御部４３と、を加えたものである。そのため、制御装置４０の詳細な説明は省略する。なお、上述の一実施の形態の製造装置１０も、その動作を制御する図示しない制御部を備えるが、本実施の形態では、制御部４３が温度比較部として機能するため、制御部４３を図９に図示する。
【００４６】
温度測定部４１，４２は、スリーブ１７を貫通して、上型１１又は下型１２に挿入され、上型１１及び下型１２の温度を測定する例えば熱電対である。
なお、温度測定部としては、ガラス素材２４（光学素子２６）の温度を測定するものでもよい。また、温度測定部４１，４２は、成形型又はガラス素材の温度を測定すればよいため、上型１１、下型１２及びガラス素材２４（光学素子２６）のうちの少なくとも１つの温度を測定するものであればよい。また、温度測定部としては、接触して温度を測定するものではなく、例えば赤外線により非接触で温度を測定するものでもよい。また、温度測定部としては、上型１１、下型１２及びガラス素材２４のうちの少なくとも１つである測定対象の周囲で測定対象の温度として周囲の温度を測定するものでもよい。
【００４７】
制御部４３は、上述のように例えば光量変化により離型が開始したのを検知した後、ガラス素材２４（光学素子２６）の歪点に基づく基準温度と、温度測定部４１，４２により測定された測定温度とを比較する。
【００４８】
基準温度とは、ガラス素材２４（光学素子２６）が歪点であるときの測定点の温度であり、例えば経験的に定めればよい。例えば、上型１１及び下型１２の温度がガラス素材２４（光学素子２６）の温度よりも高い場合、上型１１及び下型１２の温度を測定するときには、歪点よりも高い基準温度を設定するとよい。なお、歪点をそのまま基準温度としてもよい。
【００４９】
歪点とは、ガラスの粘性流動が事実上起り得ない温度で、粘度が１０１４．５ｄＰａ・ｓの温度をいう。
詳しくは後述するが、制御部４３は、測定温度が基準温度を下回った場合には、光学素子の製造サイクル（例えば、ガラス素材２４を加熱軟化させる工程、ガラス素材２４をプレスする工程などの一連の動作）を停止させる。
【００５０】
以下、製造装置４０を用いた光学素子の製造方法について説明する。製造装置４０の動作は、温度測定部４１，４２及び制御部４３に関する部分を除いて、上述の一実施の形態と同様であるため、詳細な説明は省略する。
【００５１】
図１０は、本発明の他の実施の形態に係る光学素子の製造方法を説明するためのフローチャートである。
なお、離型検知開始工程前に、ガラス素材２４（光学素子２６）の温度が屈服点以下になったことを測定する上述の一実施の形態の図示しない測温体は、例えば、温度測定部４１，４２である。
【００５２】
上述のように、レーザー光、散乱光等の光量変化、音、振動等によってガラス素材２４（光学素子２６）の上型１１又は下型１２からの離型が開始したかを検知すると（離型開始検知工程）、図１０に示すように、温度測定部４１，４２は、上型１１及び下型１２の温度を測定する（Ｓ１１：温度測定工程）。なお、離型開始検知工程は、成形型としての上型（第１の成形型）１１の加速度によって離型が開始したか検知するようにしてもよい。
【００５３】
温度測定工程（Ｓ１１）は、離型開始検知工程の後に行うことが正確な温度測定の観点からは望ましいが、例えば一定周期毎に温度を測定する場合など、離型開始検知工程の直前又は離型開始検知工程と同時に行われてもよい。
【００５４】
次に、制御部４３は、基準温度と測定温度とを比較する（Ｓ１２：温度比較工程）。測定温度が上述の基準温度よりも大きい場合には、図１０に示す処理が終了し、光学素子の製造は続行される。
【００５５】
一方、測定温度が基準温度を下回った場合には、制御部４３は、光学素子の製造サイクルを停止させる（Ｓ１３：製造サイクル停止工程）。
ここで、ガラスプレスレンズである光学素子２６の生産においてワレなどの外観不良が発生する場合というのは、ガラス素材２４（光学素子２６）の冷却が進み、ガラス素材２４（光学素子２６）の温度が歪点を下回っても何らかの理由により上型１１又は下型１２からの離型が終了していないからだと考えられる。
【００５６】
つまり粘弾性特性が存在している温度では、ガラス素材２４（光学素子２６）は、離型せず上型１１及び下型１２に拘束されても応力が蓄積しにくい。しかし、粘弾性特性が消失する歪点以下になってもガラス素材２４（光学素子２６）を離型できない状態が続くと、応力は蓄積され、使用しているガラス素材２４の破壊強度を超えたところでワレが発生する。
【００５７】
そのため、本実施の形態では、上述のように、測定温度が基準温度を下回った場合に、制御部４３が光学素子の製造サイクルを停止させる。
【００５８】
図１１は、本実施の形態の変形例に係る光学素子の製造方法を説明するためのフローチャートである。
本変形例の温度測定工程（Ｓ２１）は、図１０の温度測定工程と同様である。
【００５９】
また、制御部４３が温度比較工程（Ｓ２２）で測定温度が基準温度よりも大きいと判断した場合に図１１に示す処理が終了して光学素子の製造が続行となるのも図１０の処理と同様である。
【００６０】
一方、測定温度が基準温度を下回った場合には、制御部４３は、光学素子の製造サイクルを停止させるのではなく、製造条件を変更する（Ｓ２３：製造条件変更工程）。
製造条件の変更は、例えば、ガラス素材２４（光学素子２６）の厚さ変更（上型１１の位置変更）、上型側ランプヒータ２０及び下型側ランプヒータ２１の温度変更又は温度の冷却速度変更、プレス部３０の荷重変更などである。
【００６１】
なお、製造条件の変更は、図１０に示すように、制御部４３が製造サイクルを停止させた後（Ｓ１３）、人が行うようにしてもよい。また、製造条件の変更は、制御部４３が自動で行うようにしてもよい。更には、製造条件の変更は、例えば、測定温度が歪点を下回った温度に応じて、予め定められた条件で制御部４３が自動で行うようにしてもよい。
【００６２】
なお、図１０及び図１１に示す処理は、光学素子２６の製造を続行するか否か判断するものであり、製造サイクルが停止にならない限り、上述の一実施の形態で説明したとおり、離型開始検知工程の後に、型開き工程が行われる。また、型開き工程の前に、強制離型工程が行われるようにしてもよい。
【００６３】
以上説明した本実施の形態では、上述の一実施の形態の構成・動作と同様の部分については、同様の効果、即ちガラス光学素子の欠陥発生を防ぐことができるなどの効果を得ることができる。
【００６４】
また、本実施の形態では、光学素子の製造方法は、成形型としての上型１１若しくは下型１２又はガラス素材２４の温度を測定する温度測定工程（Ｓ１１，Ｓ２１）と、離型開始検知工程後、ガラス素材２４の歪点に基づく基準温度と温度測定工程（Ｓ１１，Ｓ２１）で測定された測定温度とを比較する温度比較工程（Ｓ１２，Ｓ２２）と、を含む。そのため、粘弾性特性が消失する歪点以下になってもガラス素材２４（光学素子２６）を離型できない状態が続くのを防ぎ、ガラス素材２４（光学素子２６）の応力の蓄積、ひいてはガラス素材２４（光学素子２６）のワレの発生を防ぐことができる。したがって、ガラス光学素子の欠陥発生を有効に防ぐことができる。
【００６５】
また、本実施の形態では、光学素子の製造方法は、温度比較工程（Ｓ１２）後、測定温度が基準温度を下回った場合に光学素子２６の製造サイクルを停止させる製造サイクル停止工程（Ｓ１３）を含む。そのため、粘弾性特性が消失する歪点以下になってもガラス素材２４（光学素子２６）を離型できない状態が続くのをより有効に防ぎ、ガラス光学素子の欠陥発生をより一層防ぐことができる。
【００６６】
また、本実施の形態の変形例では、光学素子の製造方法は、温度比較工程（Ｓ２２）後、測定温度が基準温度を下回った場合に光学素子２６の製造条件を変更する製造条件変更工程（Ｓ２３）を含む。そのため、粘弾性特性が消失する歪点以下になってもガラス素材２４（光学素子２６）を離型できない状態が続くのをより有効に防ぎ、ガラス光学素子の欠陥発生をより一層防ぐことができる。
【００６７】
また、本実施の形態では、離型開始検知工程で、成形型としての上型１１の加速度によって離型が開始したか検知する場合には、光量変化、音、振動等による検知の場合のような新たな構成の付加を省略することができると共に、使用環境が制限されるのを防ぐことができる。
【符号の説明】
【００６８】
１０      光学素子の製造装置
１１      上型
１１ａ      凹成形面
１２      下型
１２ａ      凹成形面
１３      上型支持プレート
１４      下型支持プレート
１５      上型固定具
１６      下型固定具
１７      スリーブ
１７ａ      貫通孔
１８      上型側冷却水路
１９      下型側冷却水路
２０      上型側ランプヒータ
２１      下型側ランプヒータ
２２      レーザー光源
２３      光検出器
２４      ガラス素材
２５      キャビティ
２６      光学素子
３０      プレス部
３２      シリンダ
３４      シリンダロッド
３６      筐体上部
４０      光学素子の製造装置
４１，４２      温度測定部
４３      制御部
【図１０】
2011116631.tif 000003
【図１１】
2011116631.tif 000004
【図１】
2011116631.tif 000005
【図２】
2011116631.tif 000006
【図３】
2011116631.tif 000007
【図４】
2011116631.tif 000008
【図５】
2011116631.tif 000009
【図６】
2011116631.tif 000010
【図７】
2011116631.tif 000011
【図８Ａ】
2011116631.tif 000012
【図８Ｂ】
2011116631.tif 000013
【図９】
2011116631.tif 000014